(57)【要約】【課題】他のプロセスの効率を低下させることなく、１枚の半導体基板の使用効率を高めることを課題の一としている。何度も再利用して膜厚が減少した半導体基板をＳＯＩ基板の製造プロセスにおいて有効に活用し、低コスト化を図ることを課題の一としている。欠陥や歪みや不純物の少ない単結晶半導体層をＳＯＩ基板の製造に使用できるようにすることを課題の一としている。【解決手段】ＳＯＩ基板の製造プロセスにおいて、ボンド基板として用いる半導体基板を所定の回数繰り返し利用した後、第１の単結晶半導体基板を第２の単結晶半導体基板と貼り合わせ、互いに貼り合わされた第１の単結晶半導体基板と第２の単結晶半導体基板からなる積層基板をＳＯＩ基板の製造プロセスにおけるボンド基板として使用する。第１の単結晶半導体基板は、第２の単結晶半導体基板と貼り合わせを行う面に、ゲッタリングサイトとして機能する層と、その上に絶縁層とを有する。【選択図】図１
2010118420.tif 000002
【特許請求の範囲】
【請求項１】
ボンド基板となる第１の単結晶半導体基板にイオンを照射して前記第１の単結晶半導体基板中に脆化領域を形成し、絶縁層を介して前記第１の単結晶半導体基板とベース基板とを貼り合わせる第１の工程と、
前記脆化領域において前記第１の単結晶半導体基板を分離して、前記ベース基板上に前記絶縁層を介して単結晶半導体層を形成する第２の工程と、
前記第２の工程において前記脆化領域で分離された前記第１の単結晶半導体基板に平坦化処理を行う第３の工程とを有し、
前記平坦化処理が行われた前記第１の単結晶半導体基板を、再度前記ボンド基板として使用して、前記第１の工程乃至前記第３の工程を繰り返し行った後、前記第１の単結晶半導体基板をゲッタリングサイトとして機能する層を介して第２の単結晶半導体基板に貼り合わせて積層基板を形成し、
前記積層基板を前記第１の工程におけるボンド基板として使用することを特徴とするＳＯＩ基板の作製方法。
【請求項２】
ボンド基板となる第１の単結晶半導体基板にイオンを照射して前記第１の単結晶半導体基板中に脆化領域を形成し、第１の絶縁層を介して前記第１の単結晶半導体基板とベース基板とを貼り合わせる第１の工程と、
前記脆化領域において前記第１の単結晶半導体基板を分離して、前記ベース基板上に前記第１の絶縁層を介して単結晶半導体層を形成する第２の工程と、
前記第２の工程において前記脆化領域で分離された前記第１の単結晶半導体基板に平坦化処理を行う第３の工程とを有し、
前記平坦化処理が行われた前記第１の単結晶半導体基板を、再度前記ボンド基板として使用して、前記第１の工程乃至前記第３の工程を繰り返し行った後、前記第１の単結晶半導体基板を第２の単結晶半導体基板に貼り合わせて積層基板を形成し、
前記第１の単結晶半導体基板は前記第２の単結晶半導体基板と貼り合わせを行う面に、ゲッタリングサイトとして機能する層と、前記ゲッタリングサイトとして機能する層上に第２の絶縁層とを有し、前記第２の絶縁層を前記第２の単結晶半導体基板と貼り合わせることにより前記積層基板を形成し、
前記積層基板を前記第１の工程におけるボンド基板として使用することを特徴とするＳＯＩ基板の作製方法。
【請求項３】
ボンド基板となる第１の単結晶半導体基板にイオンを照射して前記第１の単結晶半導体基板中に脆化領域を形成し、第１の絶縁層を介して前記第１の単結晶半導体基板とベース基板とを貼り合わせる第１の工程と、
前記脆化領域において前記第１の単結晶半導体基板を分離して、前記ベース基板上に前記第１の絶縁層を介して単結晶半導体層を形成する第２の工程と、
前記第２の工程において前記脆化領域で分離された前記第１の単結晶半導体基板に平坦化処理を行う第３の工程とを有し、
前記平坦化処理が行われた前記第１の単結晶半導体基板を、再度前記ボンド基板として（ｎ−１）回（ｎは２以上の自然数）使用して、前記第１の工程乃至前記第３の工程をｎ回繰り返し行った後、ｎ回目の第３の工程が行われた前記第１の単結晶半導体基板を第２の単結晶半導体基板に貼り合わせて積層基板を形成し、
前記第１の単結晶半導体基板は前記第２の単結晶半導体基板と貼り合わせを行う面に、ゲッタリングサイトとして機能する層と、前記ゲッタリングサイトとして機能する層上に第２の絶縁層とを有し、前記第２の絶縁層を前記第２の単結晶半導体基板と貼り合わせることにより前記積層基板を形成し、
前記積層基板を前記第１の工程におけるボンド基板として使用することを特徴とするＳＯＩ基板の作製方法。
【請求項４】
ゲッタリングサイトとして機能する層を有し、ボンド基板となる第１の単結晶半導体基板にイオンを照射して前記第１の単結晶半導体基板中に脆化領域を形成し、第１の絶縁層を介して前記第１の単結晶半導体基板とベース基板とを貼り合わせる第１の工程と、
前記脆化領域において前記第１の単結晶半導体基板を分離して、前記ベース基板上に前記第１の絶縁層を介して単結晶半導体層を形成する第２の工程と、
前記第２の工程において前記脆化領域で分離された前記第１の単結晶半導体基板に平坦化処理を行う第３の工程とを有し、
前記平坦化処理が行われた前記第１の単結晶半導体基板を、再度前記ボンド基板として使用して、前記第１の工程乃至前記第３の工程を繰り返し行った後、前記第１の単結晶半導体基板が有する前記ゲッタリングサイトとして機能する層上に第２の絶縁層を形成し、前記第２の絶縁層を介して前記第１の単結晶半導体基板を第２の単結晶半導体基板に貼り合わせて積層基板を形成し、
前記積層基板を前記第１の工程におけるボンド基板として使用することを特徴とするＳＯＩ基板の作製方法。
【請求項５】
ボンド基板となる第１の単結晶半導体基板にイオンを照射して前記第１の単結晶半導体基板中に脆化領域を形成し、第１の絶縁層を介して前記第１の単結晶半導体基板とベース基板とを貼り合わせる第１の工程と、
前記脆化領域において前記第１の単結晶半導体基板を分離して、前記ベース基板上に前記第１の絶縁層を介して単結晶半導体層を形成する第２の工程と、
前記第２の工程において前記脆化領域で分離された前記第１の単結晶半導体基板に平坦化処理を行う第３の工程とを有し、
前記平坦化処理が行われた前記第１の単結晶半導体基板を、再度前記ボンド基板として使用して、前記第１の工程乃至前記第３の工程を繰り返し行った後、前記第１の単結晶半導体基板にゲッタリングサイトとして機能する層と、前記ゲッタリングサイトとして機能する層上に第２の絶縁層とを形成し、前記第２の絶縁層を介して前記第１の単結晶半導体基板を第２の単結晶半導体基板に貼り合わせて積層基板を形成し、
前記積層基板を前記第１の工程におけるボンド基板として使用することを特徴とするＳＯＩ基板の作製方法。
【請求項６】
請求項１乃至請求項５のいずれか一項において、
前記平坦化処理後に前記第１の単結晶半導体基板の状態を検査する検査工程を設けることを特徴とするＳＯＩ基板の作製方法。
【請求項７】
請求項６において、
前記第１の単結晶半導体基板の状態の検査は、少なくとも前記第１の単結晶半導体基板の厚さを測定することを特徴とするＳＯＩ基板の作製方法。
【請求項８】
ゲッタリングサイトとして機能する層と第１の絶縁層とを介して第１の単結晶半導体基板を第２の単結晶半導体基板に貼り合わせた積層基板を準備する第１の工程と、
ボンド基板となる前記積層基板にイオンを照射して前記積層基板が有する前記第１の単結晶半導体基板中に脆化領域を形成し、第２の絶縁層を介して前記積層基板とベース基板とを貼り合わせる第２の工程と、
前記脆化領域において前記積層基板を分離して、前記ベース基板上に前記第２の絶縁層を介して単結晶半導体層を形成する第３の工程と、
前記第３の工程において前記脆化領域で分離された前記積層基板に平坦化処理を行う第４の工程とを有し、
前記平坦化処理が行われた前記積層基板を、再度前記ボンド基板として使用して、前記第２の工程乃至前記第４の工程を繰り返し行った後、前記第１の単結晶半導体基板、前記ゲッタリングサイトとして機能する層及び前記第１の絶縁層を除去し、前記第２の単結晶半導体基板を前記第２の工程におけるボンド基板として使用することを特徴とするＳＯＩ基板の作製方法。
【請求項９】
ゲッタリングサイトとして機能する層と第１の絶縁層とを介して第１の単結晶半導体基板を第２の単結晶半導体基板に貼り合わせた積層基板を準備する第１の工程と、
ボンド基板となる前記積層基板にイオンを照射して前記積層基板が有する前記第１の単結晶半導体基板中に脆化領域を形成し、第２の絶縁層を介して前記積層基板とベース基板とを貼り合わせる第２の工程と、
前記脆化領域において前記積層基板を分離して、前記ベース基板上に前記第２の絶縁層を介して単結晶半導体層を形成する第３の工程と、
前記第３の工程において前記脆化領域で分離された前記積層基板に平坦化処理を行う第４の工程と、
前記平坦化処理が行われた前記積層基板の状態を検査する第５の工程とを有し、
前記平坦化処理が行われた前記積層基板を、再度前記ボンド基板として使用して、前記第２の工程乃至前記第５の工程を繰り返し行った後、前記第１の単結晶半導体基板、前記ゲッタリングサイトとして機能する層及び前記第１の絶縁層を除去し、前記第２の単結晶半導体基板を前記第２の工程におけるボンド基板として使用することを特徴とするＳＯＩ基板の作製方法。
【請求項１０】
請求項９において、
前記第５の工程における前記積層基板の状態の検査は、少なくとも前記積層基板が有する前記第１の単結晶半導体基板の厚さを測定することを特徴とするＳＯＩ基板の作製方法。
【請求項１１】
請求項１乃至請求項１０のいずれか一項において、
前記ゲッタリングサイトとして機能する層は多結晶シリコン膜又は窒化シリコン膜であることを特徴とするＳＯＩ基板の作製方法。
【請求項１２】
請求項１乃至請求項１０のいずれか一項において、
前記ゲッタリングサイトとして機能する層は前記第１の単結晶半導体基板に第１８族元素が添加された層であることを特徴とするＳＯＩ基板の作製方法。
【請求項１３】
請求項２乃至請求項５のいずれか一項において、
前記第２の絶縁層は有機シランを用いて形成される酸化シリコン膜であることを特徴とするＳＯＩ基板の作製方法。
【請求項１４】
請求項２乃至請求項５のいずれか一項において、
前記第２の絶縁層は熱酸化法を用いて形成される酸化シリコン膜であることを特徴とするＳＯＩ基板の作製方法。
【請求項１５】
請求項８乃至請求項１０のいずれか一項において、
前記第１の絶縁層は有機シランを用いて形成される酸化シリコン膜であることを特徴とするＳＯＩ基板の作製方法。
【請求項１６】
請求項８乃至請求項１０のいずれか一項において、
前記第１の絶縁層は熱酸化法を用いて形成される酸化シリコン膜であることを特徴とするＳＯＩ基板の作製方法。
【請求項１７】
請求項１乃至請求項１６のいずれか一項において、
前記ベース基板として、ガラス基板又は単結晶半導体基板を用いることを特徴とするＳＯＩ基板の作製方法。
【発明の詳細な説明】
【技術分野】
【０００１】
絶縁層を介して半導体層が設けられた基板の作製方法に関し、特にＳＯＩ（Ｓｉｌｉｃｏｎ  ｏｎ  Ｉｎｓｕｌａｔｏｒ）基板の作製方法に関する。また、絶縁層を介して半導体層が設けられた基板の作製方法における半導体基板のリサイクル方法に関する。
【背景技術】
【０００２】
絶縁表面を有するベース基板上に半導体層を有するＳＯＩ基板は低消費電力かつ高速動作が可能な半導体装置の作成に適した基板として注目されている。
【０００３】
ＳＯＩ基板を製造する方法の１つに、水素イオン注入剥離法が知られている（例えば、特許文献１参照）。水素イオン注入剥離法とは、二枚のシリコンウエハの内、少なくともボンド基板となる一方のシリコンウエハに酸化膜を形成すると共に、上面から水素イオンまたは希ガスイオンを注入し、該シリコンウエハ内部に微小気泡層を形成させた後、該イオンを注入した方の面を、酸化膜を介してベース基板となる他方のシリコンウエハと密着させ、その後熱処理を加えて微小気泡層を劈開面として一方のウエハを薄膜状に剥離し、さらに熱処理を加えて強固に結合してＳＯＩ基板とする技術である。
【０００４】
また、ＳＯＩ基板の製造において、シリコンウエハの効率的、経済的な活用のために、なるべく少ない枚数のシリコンウエハを用いて、多数のＳＯＩ基板を製造する方法が研究されている（例えば、特許文献２参照）。
【０００５】
剥離されたシリコンウエハはウエハ形状を維持しているので、その剥離面上に残存する層をエッチングや研磨により除去すれば、別のＳＯＩ基板を作製するために再び使用することもできる。
【特許文献１】特開２０００−１２４０９２号公報
【特許文献２】特開２０００−３４９２６６号公報
【発明の開示】
【発明が解決しようとする課題】
【０００６】
このように、シリコン基板を繰り返し使用する場合、シリコン基板の厚さは減少してしまう。そのため、ＳＯＩ基板の製造プロセスにおいて、半導体基板を繰り返し複数回利用した後、薄くなった半導体基板を他の半導体基板と貼り合わせ、貼り合わされた積層基板をＳＯＩ基板の製造プロセスにおけるボンド基板として使用する方法もある。
【０００７】
半導体基板同士を直接貼り合わせる場合、貼り合わされた界面付近には欠陥や格子歪み等が存在している。貼り合わせ界面付近の欠陥を有する部分をＳＯＩ基板の単結晶半導体層として設けた場合は、当該単結晶半導体層を用いて形成された素子に不良が生じるおそれがあるため、避けるべきである。しかし、材料が同じ半導体基板同士を貼り合わせた場合、貼り合わせ界面付近に存在する半導体は主成分や結晶方位等の性質が共通しているため、貼り合わせ界面を特定することは難しいという問題がある。
【０００８】
また、半導体基板を繰り返し使用する場合、単結晶半導体層を剥離した後の面上に残存する層をエッチングや研磨により除去し、再びＳＯＩ基板の製造プロセスに使用できるようにしている。例えば、化学的機械的研磨法（Ｃｈｅｍｉｃａｌ  Ｍｅｃｈａｎｉｃａｌ  Ｐｏｌｉｓｈｉｎｇ：ＣＭＰ法）を用いた場合、半導体基板の表面を化学・機械的な複合作用により平坦化することができる。しかし、エッチングやＣＭＰ法による平坦化処理を繰り返し行う間に、半導体基板中に重金属等の不純物が混入し、それが蓄積してしまうという問題がある。この問題は他の処理を行うときにも発生しうる問題である。
【０００９】
上記問題に鑑み、ＳＯＩ基板の製造プロセスにおいて、１枚の半導体基板の使用効率を高めることを課題の一としている。繰り返し利用して厚さが減少した半導体基板をＳＯＩ基板の製造プロセスにおいて有効に活用し、低コスト化を図ることを課題の一としている。繰り返し利用して厚さが減少した半導体基板を有効に活用するときに、ＳＯＩ基板の製造に適していない部分を特定できるようにし、欠陥や歪みの少ない良好な単結晶半導体層をＳＯＩ基板の製造に使用できるようにすることを課題の一としている。繰り返し利用して厚さが減少した半導体基板を有効に活用するときに、欠陥や歪みの少ない良好な単結晶半導体層を使用できるようにするとともに、半導体基板中に混入し蓄積する重金属等の不純物をゲッタリングできるようにし、欠陥や歪みや不純物の少ない単結晶半導体層をＳＯＩ基板の製造に使用できるようにすることを課題の一としている。
【課題を解決するための手段】
【００１０】
ＳＯＩ基板の製造プロセスにおいて、ボンド基板として用いる半導体基板を繰り返し複数回利用した後、第１の単結晶半導体基板を第２の単結晶半導体基板と貼り合わせ、互いに貼り合わされた第１の単結晶半導体基板と第２の単結晶半導体基板からなる積層基板をＳＯＩ基板の製造プロセスにおけるボンド基板として使用するものである。
【００１１】
例示的な一態様は、ゲッタリングサイトとして機能する層が設けられた単結晶半導体基板をＳＯＩ基板の製造プロセスにおいて、ボンド基板として用いることを特徴としている。また、ゲッタリングサイトとして機能する層を介して、第１の単結晶半導体基板と第２の単結晶半導体基板とを貼り合わせることにより積層基板を形成することを特徴としている。また、当該積層基板をＳＯＩ基板の製造プロセスにおいて、ボンド基板として用いることを特徴としている。
【００１２】
また、例示的な一態様は、ボンド基板となる第１の単結晶半導体基板にイオンを照射して第１の単結晶半導体基板中に脆化領域を形成し、絶縁層を介して第１の単結晶半導体基板とベース基板とを貼り合わせる第１の工程と、脆化領域において第１の単結晶半導体基板を分離して、ベース基板上に前記絶縁層を介して単結晶半導体層を形成する第２の工程と、第２の工程において脆化領域で分離された第１の単結晶半導体基板に平坦化処理を行う第３の工程とを有し、平坦化処理が行われた第１の単結晶半導体基板を、再度ボンド基板として使用して、第１の工程乃至第３の工程を繰り返し行った後、第１の単結晶半導体基板をゲッタリングサイトとして機能する層を介して第２の単結晶半導体基板に貼り合わせて積層基板を形成し、積層基板を前記第１の工程におけるボンド基板として使用することを特徴としている。
【００１３】
また、例示的な一態様は、ボンド基板となる第１の単結晶半導体基板にイオンを照射して第１の単結晶半導体基板中に脆化領域を形成し、第１の絶縁層を介して第１の単結晶半導体基板とベース基板とを貼り合わせる第１の工程と、脆化領域において第１の単結晶半導体基板を分離して、ベース基板上に第１の絶縁層を介して単結晶半導体層を形成する第２の工程と、第２の工程において脆化領域で分離された第１の単結晶半導体基板に平坦化処理を行う第３の工程とを有し、平坦化処理が行われた第１の単結晶半導体基板を、再度ボンド基板として使用して、第１の工程乃至第３の工程を繰り返し行った後、第１の単結晶半導体基板を第２の単結晶半導体基板に貼り合わせて積層基板を形成し、第１の単結晶半導体基板は第２の単結晶半導体基板と貼り合わせを行う面に、ゲッタリングサイトとして機能する層と、ゲッタリングサイトとして機能する層上に第２の絶縁層とを有し、第２の絶縁層を第２の単結晶半導体基板と貼り合わせることにより積層基板を形成し、積層基板を前記第１の工程におけるボンド基板として使用することを特徴としている。なお、第１の工程乃至第３の工程のいずれかの工程間に別の工程を設けることも可能である。
【００１４】
また、上記構成において、平坦化処理後に第１の単結晶半導体基板の状態を検査する検査工程を設け、第１の単結晶半導体基板の状態の検査結果に基づいて、脆化領域で分離された第１の単結晶半導体基板を再度第１の工程におけるボンド基板として使用するか、又は脆化領域で分離された第１の単結晶半導体基板を第２の単結晶半導体基板に貼り合わせて積層基板を形成するかを判断することを特徴としている。
【００１５】
また、例示的な一態様は、ゲッタリングサイトとして機能する層と第１の絶縁層とを介して第１の単結晶半導体基板を第２の単結晶半導体基板に貼り合わせた積層基板を準備する第１の工程と、ボンド基板となる積層基板にイオンを照射して積層基板が有する第１の単結晶半導体基板中に脆化領域を形成し、第２の絶縁層を介して積層基板とベース基板とを貼り合わせる第２の工程と、脆化領域において積層基板を分離して、ベース基板上に第２の絶縁層を介して単結晶半導体層を形成する第３の工程と、第３の工程において脆化領域で分離された積層基板に平坦化処理を行う第４の工程とを有し、平坦化処理が行われた積層基板を、再度ボンド基板として使用して、第２の工程乃至第４の工程を繰り返し行った後、第１の単結晶半導体基板、ゲッタリングサイトとして機能する層及び第２の絶縁層を除去し、第２の単結晶半導体基板を第２の工程におけるボンド基板として使用することを特徴とする。なお、第１の工程乃至第４の工程のいずれかの工程間に別の工程を設けることも可能である。
【００１６】
また、上記構成において、平坦化処理後に積層基板の状態を検査する検査工程を設け、積層基板の状態の検査結果に基づいて、脆化領域で分離された積層基板を再度第１の工程におけるボンド基板として使用するか、又は脆化領域で分離された積層基板の一部を除去して第２の単結晶半導体基板をボンド基板として使用するかを判断することを特徴としている。
【００１７】
また、第１の単結晶半導体基板は、第２の単結晶半導体基板と貼り合わせを行う面に、ゲッタリングサイトとして機能する層と、その上に接合層として機能する絶縁層とを有する。接合層として機能する絶縁層には表面が平坦な絶縁層を用いる。接合層として機能する絶縁層を第２の単結晶半導体基板と貼り合わせることにより積層基板を形成する。
【００１８】
ゲッタリングサイトとして機能する層は、多結晶シリコン膜や窒化シリコン膜等の膜を半導体基板に成膜することにより形成することができる。この場合、接合層として機能する絶縁層には、酸化シリコン膜、酸化窒化シリコン膜、窒化シリコン膜、窒化酸化シリコン膜等の絶縁層を単層、又は積層させて形成することができる。これらの膜は、ＣＶＤ法又はスパッタリング法等を用いて形成することができる。例えば、テトラエトキシシラン（略称；ＴＥＯＳ：化学式Ｓｉ（ＯＣ２Ｈ５）４）等の有機シランを用いて作製される酸化シリコン膜を用いることができる。
【００１９】
ゲッタリングサイトとして機能する層は、半導体基板にイオン注入、レーザー照射、又はサンドブラストを行い半導体基板に歪みを導入することにより形成することができる。この場合、接合層として機能する絶縁層には、酸化シリコン膜、酸化窒化シリコン膜、窒化シリコン膜、窒化酸化シリコン膜等の絶縁層を単層、又は積層させて形成することができる。これらの膜は、熱酸化法、ＣＶＤ法又はスパッタリング法等を用いて形成することができる。例えば、テトラエトキシシラン（略称；ＴＥＯＳ：化学式Ｓｉ（ＯＣ２Ｈ５）４）等の有機シランを用いて作製される酸化シリコン膜を用いることができる。
【００２０】
ゲッタリングサイトとして機能する層は、半導体基板に初めから設けておいてもよいし、他の半導体基板に貼り合わせる際に設けてもよい。初めから設ける場合は、ＳＯＩ基板の製造プロセスにおいて混入する不純物をプロセス中の熱処理時等に適宜ゲッタリングすることができる。そのため、半導体基板中に不純物が蓄積することを防ぐことができる。他の半導体基板に貼り合わせる際にゲッタリングサイトとして機能する層を設ける場合は、ゲッタリングサイトとして機能する層のゲッタリング能力が高い状態で貼り合わせを行うことができる。そのため、半導体基板中に蓄積された不純物を強力にゲッタリングすることが可能である。
【００２１】
本明細書中において半導体装置とは、半導体特性を利用することで機能しうる装置全般を指し、表示装置、電気光学装置、半導体回路及び電子機器は全て半導体装置に含まれる。
【発明の効果】
【００２２】
開示される発明により、従来は破棄または転用するしかなかった薄くなった半導体基板をＳＯＩ基板の製造プロセスで使うことができる。すなわち、他のプロセスに制限を設けることなく、１枚の半導体基板の使用効率を高めることができる。また、繰り返し利用して厚さが減少した半導体基板をＳＯＩ基板の製造プロセスにおいて有効に活用し、ＳＯＩ基板の製造プロセスにおける材料コストを低く抑えることができる。
【００２３】
繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【発明を実施するための最良の形態】
【００２４】
以下に、実施の形態を図面に基づいて説明する。但し、実施の形態は多くの異なる態様で実施することが可能であり、開示される発明の趣旨及びその範囲から逸脱することなくその形態および詳細を変更し得ることは当業者であれば容易に理解される。従って、実施の形態の記載内容に限定して解釈されるものではない。なお、実施の形態を説明するための全図において、同一部分又は同様な機能を有する部分には同一の符号を付し、その繰り返しの説明は省略する。
【００２５】
（実施の形態１）
本実施の形態では、ＳＯＩ基板の作製方法の一例に関して図面を参照して説明する。
【００２６】
まず、ボンド基板として用いられる単結晶半導体基板１００と、ベース基板１２０とを準備する（図１（Ａ）、（Ｂ）参照）。
【００２７】
単結晶半導体基板１００としては、例えば、単結晶シリコン基板、単結晶ゲルマニウム基板、単結晶シリコンゲルマニウム基板など、第１４族元素でなる単結晶半導体基板を用いることができる。また、ガリウムヒ素やインジウムリン等の化合物半導体基板も用いることができる。市販のシリコン基板としては、直径５インチ（１２５ｍｍ）、直径６インチ（１５０ｍｍ）、直径８インチ（２００ｍｍ）、直径１２インチ（３００ｍｍ）、直径１６インチ（４００ｍｍ）サイズの円形のものが代表的である。なお、単結晶半導体基板１００の形状は円形に限られず、例えば、矩形状等に加工して用いることも可能である。
【００２８】
単結晶半導体基板１００の裏面にはゲッタリングサイトとして機能する層１７０が設けられる。ゲッタリングサイトとして機能する層１７０としては、多結晶シリコン膜や窒化シリコン膜の単層又はこれらを積層させた膜を用いることができる。多結晶シリコン膜は粒界にできる歪み等がゲッタリング源となる。また半導体基板との境界で発生した転位や積層欠陥がゲッタリング源となる。窒化シリコン膜の場合は半導体基板の裏面に与える引っ張り応力がゲッタリング源となる。窒化シリコン膜によるゲッタリング能力は膜厚に依存する。窒化シリコン膜が所定の膜厚を超えるとゲッタリング効果が起こり始める。窒化シリコン膜の膜厚は０．２５μｍを超えることが好ましい。
【００２９】
ベース基板１２０としては、絶縁体でなる基板を用いることができる。具体的には、アルミノシリケートガラス、アルミノホウケイ酸ガラス、バリウムホウケイ酸ガラスのような電子工業用に使われる各種ガラス基板、石英基板、セラミック基板、サファイア基板が挙げられる。他にも、ベース基板１２０として単結晶半導体基板（例えば、単結晶シリコン基板等）を用いてもよい。
【００３０】
次に、単結晶半導体基板１００の表面に絶縁層１０２を形成する。絶縁層１０２は熱酸化法を用いて形成することができる。熱酸化処理の一例としては、酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。次に、単結晶半導体基板１００の表面から所定の深さに結晶構造が損傷された脆化領域１０４を形成し、その後、絶縁層１０２を介して単結晶半導体基板１００とベース基板１２０とを貼り合わせる（図１（Ｃ）参照）。
【００３１】
脆化領域１０４は、運動エネルギーを有する水素等のイオンを単結晶半導体基板１００に照射することにより形成することができる。
【００３２】
次に、熱処理を行い脆化領域１０４において単結晶半導体基板１００を分離することにより、ベース基板１２０上に、絶縁層１０２を介して単結晶半導体層１２４を設ける（図１（Ｄ）参照）。
【００３３】
熱処理を行うことで、温度上昇によって脆化領域１０４に形成されている微小な孔には、添加された元素が析出し、内部の圧力が上昇する。圧力の上昇により、脆化領域１０４の微小な孔に体積変化が起こり、脆化領域１０４に亀裂が生じるので、脆化領域１０４に沿って単結晶半導体基板１００が分離する。絶縁層１０２はベース基板１２０に接合しているので、ベース基板１２０上には単結晶半導体基板１００から分離された単結晶半導体層１２４が形成される。
【００３４】
この熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。例えば、ＲＴＡ装置を用いる場合、加熱温度５５０℃以上７３０℃以下、処理時間０．５分以上６０分以内で加熱することができる。
【００３５】
以上の工程により、図１（Ｄ）に示すように、ベース基板１２０上に絶縁層１０２を介して単結晶半導体層１２４を有するＳＯＩ基板を作製することができる。
【００３６】
なお、本実施の形態で示したＳＯＩ基板の製造プロセスで得られたＳＯＩ基板は、単結晶半導体層１２４の表面を平坦化処理した後（図１（Ｆ−１）参照）、当該単結晶半導体層１２４を用いてトランジスタ等を具備する半導体装置の作製に用いることができる（図１（Ｆ−２）参照）。
【００３７】
次に、分離後の単結晶半導体基板１００に対して平坦化処理を行う（図１（Ｅ−１）参照）。これにより、分離後の単結晶半導体基板１００の表面を平坦にし、ＳＯＩ基板の製造プロセスにおいてボンド基板として再利用することが可能となる。
【００３８】
平坦化処理は、単結晶半導体基板１００の表面に対する研磨を行うことができる。研磨を行う場合、単結晶半導体基板１００の分離面側を研磨する。研磨の前に単結晶半導体基板１００の分離面にドライエッチング処理を行ってもよい。ドライエッチング処理を行うことにより、単結晶半導体基板１００の分離面に存在する結晶構造が損傷された層を除去することができる。
【００３９】
研磨方法としては、化学的機械的研磨法（Ｃｈｅｍｉｃａｌ  Ｍｅｃｈａｎｉｃａｌ  Ｐｏｌｉｓｈｉｎｇ：ＣＭＰ法）を用いるのが好ましい。ここで、ＣＭＰ法とは、被加工物の表面を基準にし、それにならって表面を化学・機械的な複合作用により、平坦化する手法である。ＣＭＰ法では一般的に研磨ステージの上に研磨布を貼り付け、被加工物と研磨布との間にスラリー（研磨剤）を供給しながら研磨ステージと被加工物とを各々回転または揺動させる。スラリーと被研磨物表面との間での化学反応および、研磨布と被研磨物との機械的研磨の作用により、被加工物の表面は研磨される。本実施の形態では、低い研磨レートでＣＭＰ法を行うのが好ましい。このために、研磨布はスウェード地の研磨布を用いるのが好ましく、スラリーの粒径は９０ｎｍ〜３０ｎｍとするのが好ましい。このように研磨を行うことによって、研磨代２００ｎｍ〜１０００ｎｍ程度で、単結晶半導体基板１００表面は平均表面粗さ０．２ｎｍ〜０．５ｎｍ程度に平坦化される。
【００４０】
本実施の形態では、平坦化処理を行うことにより、単結晶半導体基板１００が１μｍ〜１５μｍ程度薄膜化される。
【００４１】
その後、平坦化処理が行われた単結晶半導体基板１００は、ＳＯＩ基板の製造プロセスにおいてボンド基板として再利用され、再びベース基板１２０と貼り合わせられる。
【００４２】
そして、繰り返し利用されて薄くなった単結晶半導体基板１００を他の単結晶半導体基板１５０と貼り合わせて、積層基板２００を形成する（図１（Ｅ−２）、（Ｅ−３）参照）。積層基板を形成する際は、単結晶半導体基板１００の裏面側に接合層として機能する絶縁層１８０を形成する（図１（Ｅ−２）参照）。その後、接合層として機能する絶縁層１８０を介して他の単結晶半導体基板１５０と貼り合わせる。接合層として機能する絶縁層１８０はゲッタリングサイトとして機能する層１７０の上に形成することができる。接合層として機能する絶縁層は、テトラエトキシシラン（略称；ＴＥＯＳ：化学式Ｓｉ（ＯＣ２Ｈ５）４）等の有機シランを用いて作製される酸化シリコン膜を用いることができる。テトラエトキシシランを用いることにより、表面が平坦な絶縁層を形成することができる。これにより単結晶半導体基板１００の裏面側を平坦化することができ、他の単結晶半導体基板１５０との貼り合わせを行うことができる。テトラエトキシシランを用いた酸化シリコン膜の作製は、常圧ＣＶＤ法や減圧ＣＶＤ法を用いて行うことができる。また、プラズマＣＶＤ法を用いて行うことも可能である。
【００４３】
単結晶半導体基板１００と他の単結晶半導体基板１５０との間に、絶縁層１８０を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、ゲッタリングサイトとして機能する層１７０に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【００４４】
また、ゲッタリングサイトとして機能する層１７０を単結晶半導体基板１００に形成することで、半導体基板中に混入する重金属等の不純物を強力にゲッタリングすることができ、単結晶半導体基板１００を繰り返し使用した場合の重金属汚染の問題を解決することができる。そして、欠陥や歪みや不純物の少ない単結晶半導体層をＳＯＩ基板の製造に使用することができる。また、他の単結晶半導体基板１５０の裏面にもゲッタリングサイトとして機能する層１７１を設けることで、単結晶半導体基板１５０を繰り返し使用した場合の重金属汚染の問題を解決することができる。また、ゲッタリングサイトとして機能する層を単結晶半導体基板に初めから設けておくことにより、ＳＯＩ基板の製造プロセスまたは基板を再利用するためのプロセスにおいて混入する不純物をプロセス中の熱処理時等に適宜ゲッタリングすることができ、単結晶半導体基板中に不純物が蓄積することを防ぐことができる。例えば、単結晶半導体基板１００の表面に熱酸化法を用いて絶縁層１０２を形成する場合、単結晶半導体基板が熱処理されることにより、ＳＯＩ基板の製造プロセスまたは基板を再利用するためのプロセスにおいて混入する不純物を、ゲッタリングサイトとして機能する層にゲッタリングすることができる。従って、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【００４５】
本実施の形態では、再利用により薄くなった単結晶半導体基板１００を破棄するのではなく、また他のプロセスに転用するのではなく、他の単結晶半導体基板１５０と貼り合わせることによりボンド基板として再利用する。この場合、ＳＯＩ基板の製造プロセスにおいて、単結晶半導体基板１００を無駄なく使用でき、１枚の単結晶半導体基板の使用効率を高めることができる。その結果、他のプロセスに制限を設けることなしに、ＳＯＩ基板の製造プロセスにおいて低コスト化を図ることができる。
【００４６】
例えば、単結晶半導体基板１００を分離後、１〜（ｎ−１）回目（ｎは２以上の自然数）までは単結晶半導体基板１００をＳＯＩ基板の作製工程においてボンド基板として再利用し、図１（Ａ）〜図１（Ｅ−１）の工程をｎ回行った後、ｎ回目に他の単結晶半導体基板１５０と貼り合わせて積層基板２００を形成する構成とすることができる。その後、積層基板２００をＳＯＩ基板の製造プロセスにおいてボンド基板として利用することができる。
【００４７】
なお、ＳＯＩ基板の製造プロセスにおいて単結晶半導体基板１００を再利用する回数は、最初の状態の単結晶半導体基板１００の厚さや平坦化処理において単結晶半導体基板１００を研磨する厚さ等により適宜決めることができる。
【００４８】
また、あらかじめ単結晶半導体基板１００をボンド基板として再利用する回数を設定するのではなく、単結晶半導体基板１００の状態に応じて再利用するのか、又は他の単結晶半導体基板１５０と貼り合わせるか否かを決定してもよい。この場合、単結晶半導体基板１００の状態に応じてボンド基板として再利用する回数（ｎ−１）が決まることとなる。
【００４９】
例えば、分離して平坦化処理が行われた単結晶半導体基板１００に対して、ＳＯＩ基板の製造プロセスにおいてボンド基板として使用できるか否か検査を行う検査工程を設けてもよい。図２に検査工程を設けた場合のＳＯＩ基板の作製工程を示す。なお、図２は、図１に検査工程を追加した構成となっている。
【００５０】
検査工程では、単結晶半導体基板１００の状態を検査する。例えば、単結晶半導体基板１００の厚さや反り量を測定する。また、単結晶半導体基板１００の表面の状態（キズの有無）等を観察してもよい。なお、単結晶半導体基板１００の厚さや反り量の測定は、レーザー変位計を用いて行うことができる。また、単結晶半導体基板１００の表面の状態（キズの有無）等の観察は顕微鏡を用いて行うことができる。
【００５１】
図２に示すように、平坦化処理後に検査工程を設け、当該検査工程の結果に応じて単結晶半導体基板１００をボンド基板として再利用するのか、又は他の単結晶半導体基板１５０と貼り合わせを行うのかを決定する構成とすることができる。
【００５２】
例えば、検査を行った結果、単結晶半導体基板１００が所定の条件を満たす場合には単結晶半導体基板１００をボンド基板として再利用し、所定の条件を満たさない場合には他の単結晶半導体基板１５０と貼り合わせを行う構成とすることができる。所定の条件を満たすか否かは、例えば、単結晶半導体基板１００の厚さにより決定することができる。つまり、単結晶半導体基板１００が所定の厚さ以上である場合には単結晶半導体基板１００をボンド基板として再利用し、所定の厚さより薄い場合には単結晶半導体基板１００を他の単結晶半導体基板１５０に貼り合わせて積層基板２００を形成する。
【００５３】
なお、所定の条件を満たすか否かは、単結晶半導体基板１００の厚さだけでなく、反り量や表面状態に応じて決定してもよい。また、検査工程は、単結晶半導体基板１００に平坦化処理を行う前に設けてもよい。
【００５４】
検査工程を設けることにより、繰り返し使用されて薄くなった単結晶半導体基板１００の破損を抑制し、ＳＯＩ基板の製造プロセスにおいて単結晶半導体基板１００の使用効率を高めることができる。
【００５５】
このように、単結晶半導体基板１００を他の単結晶半導体基板１５０と接合させた後、ボンド基板として用いることによって、単結晶半導体基板１００の厚さが薄くなった場合であっても、ＳＯＩ基板の作製プロセスで用いることができるため、他のプロセスに制限を設けることなく、１枚の単結晶半導体基板の使用効率を高めることができる。これにより、ＳＯＩ製造プロセスにおける材料コストを低く抑えることができる。
【００５６】
また、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【００５７】
以下に、単結晶半導体基板１００と単結晶半導体基板１５０とを貼り合わせて積層基板２００を作製する方法に関して図面を参照して説明する。
【００５８】
図３は、絶縁層を介して単結晶半導体基板１００と単結晶半導体基板１５０を接合させて積層基板２００を作製する場合を示している。
【００５９】
まず、単結晶半導体基板１００と単結晶半導体基板１５０を準備する（図３（Ａ−１）、（Ｂ）参照）。単結晶半導体基板１００の裏面にはゲッタリングサイトとして機能する層１７０が設けられている。また、単結晶半導体基板１５０の裏面にもゲッタリングサイトとして機能する層１７１を設けておくことが好ましい。ここではゲッタリングサイトとして機能する層１７０及びゲッタリングサイトとして機能する層１７１として多結晶シリコン膜を設けている。そして、単結晶半導体基板１００のゲッタリングサイトとして機能する層１７０上に接合層として機能する絶縁層１８０を形成する（図３（Ａ−２）参照）。
【００６０】
絶縁層１８０は、例えば、酸化シリコン膜、酸化窒化シリコン膜、窒化シリコン膜、窒化酸化シリコン膜等の単層、又はこれらを積層させた膜を用いることができる。これらの膜は、ＣＶＤ法又はスパッタリング法等を用いて形成することができる。酸化窒化シリコンとは、その組成として、窒素よりも酸素の含有量が多いものであって、好ましくは、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）及び水素前方散乱法（ＨＦＳ：Ｈｙｄｒｏｇｅｎ  Ｆｏｒｗａｒｄ  Ｓｃａｔｔｅｒｉｎｇ）を用いて測定した場合に、濃度範囲として酸素が５０〜７０原子％、窒素が０．５〜１５原子％、シリコンが２５〜３５原子％、水素が０．１〜１０原子％の範囲で含まれるものをいう。また、窒化酸化シリコンとは、その組成として、酸素よりも窒素の含有量が多いものであって、好ましくは、ＲＢＳ及びＨＦＳを用いて測定した場合に、濃度範囲として酸素が５〜３０原子％、窒素が２０〜５５原子％、シリコンが２５〜３５原子％、水素が１０〜３０原子％の範囲で含まれるものをいう。ただし、酸化窒化シリコン又は窒化酸化シリコンを構成する原子の合計を１００原子％としたとき、窒素、酸素、シリコン及び水素の含有比率が上記の範囲内に含まれるものとする。
【００６１】
ここでは、テトラエトキシシランを原料としてＣＶＤ法を用いて形成された酸化シリコン膜を絶縁層１８０として用いる。テトラエトキシシランを用いることにより、表面が平坦な絶縁層を形成することができる。これにより単結晶半導体基板１００の裏面側を平坦化することができ、他の単結晶半導体基板１５０との貼り合わせを行うことができる。
【００６２】
次に、単結晶半導体基板１００に設けられた絶縁層１８０の表面と単結晶半導体基板１５０の表面とを対向させ、絶縁層１８０の表面と単結晶半導体基板１５０の表面とを接合させて積層基板２００を形成する（図３（Ｃ）参照）。単結晶半導体基板１５０にゲッタリングサイトとして機能する層１７１が設けられている場合は、ゲッタリングサイトとして機能する層１７１が設けられていない側の面を接合面として用いる。また、絶縁層１８０の表面と単結晶半導体基板１５０の表面とを接合させた後、接合強度を増加させるための熱処理を行うことが好ましい。
【００６３】
なお、単結晶半導体基板１５０の接合に用いる面はあらかじめ研磨して平坦にしておくことが好ましい。単結晶半導体基板１５０は、例えば、単結晶シリコン基板、単結晶ゲルマニウム基板、単結晶シリコンゲルマニウム基板など、第１４族元素でなる単結晶半導体基板を用いることができる。また、単結晶半導体基板１５０として単結晶半導体基板１００と同じ材料の基板を用いることにより熱膨張係数等が変わらないため、接合不良を抑制することができる。
【００６４】
また、単結晶半導体基板１００と単結晶半導体基板１５０の表面に、それぞれ接合層として機能する絶縁層を設け、当該接合層として機能する絶縁層同士を接合させて積層基板２００を作製することもできる。
【００６５】
単結晶半導体基板１００と単結晶半導体基板１５０が貼り合わされて形成された積層基板２００に対して、ＳＯＩ基板の製造プロセスにおいてボンド基板として使用できるか否か検査を行う検査工程を設けてもよい。これにより、単結晶半導体基板を貼り合わせる工程に不具合があっても、不良品を検出することができる。これは、ＳＯＩ基板の製造プロセスの生産性を向上させる効果をもたらす。
【００６６】
以上のように、本実施の形態で示した工程を行うことにより、再生された単結晶半導体基板の厚さが薄くなり当該単結晶半導体基板単体ではＳＯＩ基板の製造プロセスへの使用ができなくなった場合であっても、他の単結晶半導体基板と貼り合わせることによりＳＯＩ基板の製造プロセスで利用することができるため、１枚の単結晶半導体基板の使用効率を高めることができる。これにより、ＳＯＩ基板の製造プロセスにおける低コスト化を図ることができる。
【００６７】
単結晶半導体基板１００と他の単結晶半導体基板１５０との間に、絶縁層１８０を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、繰り返し利用されて薄くなった単結晶半導体基板１００の残存膜厚がわかり、ゲッタリングサイトとして機能する層１７０に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【００６８】
また、ゲッタリングサイトとして機能する層１７０を単結晶半導体基板１００に形成することで、半導体基板中に混入する重金属等の不純物を強力にゲッタリングすることができ、単結晶半導体基板１００を繰り返し使用した場合の重金属汚染の問題を解決することができる。そして、欠陥や歪みや不純物の少ない単結晶半導体層をＳＯＩ基板の製造に使用することができる。また、他の単結晶半導体基板１５０の裏面にもゲッタリングサイトとして機能する層１７１を設けることで、単結晶半導体基板１５０を繰り返し使用した場合の重金属汚染の問題を解決することができる。また、ゲッタリングサイトとして機能する層を単結晶半導体基板に初めから設けておくことにより、ＳＯＩ基板の製造プロセスにおいて混入する不純物をプロセス中の熱処理時等に適宜ゲッタリングすることができ、単結晶半導体基板中に不純物が蓄積することを防ぐことができる。例えば、単結晶半導体基板１００の表面に熱酸化法を用いて絶縁層１０２を形成する場合、単結晶半導体基板が熱処理されることにより、ＳＯＩ基板の製造プロセスまたは基板を再利用するためのプロセスにおいて混入する不純物を、ゲッタリングサイトとして機能する層にゲッタリングすることができる。従って、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【００６９】
なお、本実施の形態で示した構成は、本明細書の他の実施の形態で示す構成と適宜組み合わせて行うことができる。
（実施の形態２）
本実施の形態では、上記実施の形態において、単結晶半導体基板１００と単結晶半導体基板１５０が貼り合わされて形成された積層基板２００をＳＯＩ基板の製造プロセスにおいてボンド基板として用いる場合に関して図面を参照して説明する。
【００７０】
まず、ボンド基板として用いられる積層基板２００と、ベース基板１２０とを準備する（図４（Ａ）、（Ｂ）参照）。ここでは、接合層として機能する絶縁層１８０を介して貼り合わされた単結晶半導体基板１００と単結晶半導体基板１５０を積層基板２００として用いる。積層基板２００にはゲッタリングサイトとして機能する層１７０、他のゲッタリングサイトとして機能する層１７１が設けられている。ゲッタリングサイトとして機能する層１７０は単結晶半導体基板１００と絶縁層１８０の間に設けられている。他のゲッタリングサイトとして機能する層１７１は、単結晶半導体基板１５０において接合面と反対側の面に設けられている。
【００７１】
次に、積層基板２００の表面に絶縁層１０２を形成する。絶縁層１０２は熱酸化法を用いて形成することができる。熱酸化処理の一例としては、酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。次に、積層基板２００の表面から所定の深さに結晶構造が損傷された脆化領域１０４を形成し、その後、絶縁層１０２を介して積層基板２００とベース基板１２０とを貼り合わせる（図４（Ｃ）参照）。ここでは、単結晶半導体基板１００に脆化領域１０４を設ける。
【００７２】
次に、熱処理を行い脆化領域１０４において積層基板２００を分離することにより、ベース基板１２０上に、絶縁層１０２を介して単結晶半導体層１２４を設ける（図４（Ｄ）参照）。
【００７３】
以上の工程により、図４（Ｄ）に示すように、ベース基板１２０上に絶縁層１０２を介して単結晶半導体層１２４を有するＳＯＩ基板を作製することができる。なお、得られたＳＯＩ基板は、単結晶半導体層１２４の表面を平坦化処理した後（図４（Ｆ−１）参照）、当該単結晶半導体層１２４を用いてトランジスタ等を具備する半導体装置の作製に用いることができる（図４（Ｆ−２）参照）。
【００７４】
次に、分離後の積層基板２００に対して平坦化処理を行う（図４（Ｅ−１）参照）。ここでは、分離面である単結晶半導体基板１００の表面に平坦化処理を行う。これにより、分離後の積層基板２００の表面（ここでは、単結晶半導体基板１００の表面）を平坦にし、ＳＯＩ基板の製造プロセスにおいてボンド基板として再利用することが可能となる。
【００７５】
次に、平坦化処理が行われた積層基板２００に対して、ＳＯＩ基板の製造プロセスにおいてボンド基板として使用できるか否か検査を行う（図４（Ｅ−２）参照）。積層基板２００は、単結晶半導体基板１００と単結晶半導体基板１５０が貼り合わされた界面付近において欠陥等が存在し、貼り合わせ界面付近の欠陥を有する部分をＳＯＩ基板の単結晶半導体層１２４として設けた場合には、当該単結晶半導体層１２４を用いて形成された素子に不良が生じるおそれがあるため、検査工程を設けることは単結晶半導体基板の使用効率を高める観点からも効果的である。
【００７６】
検査工程では、積層基板２００の状態を検査する。例えば、積層基板２００の厚さや反り量を測定する。特に、単結晶半導体基板１００の厚さ（接合界面までの厚さ）を測定することが好ましい。また、積層基板２００の表面（単結晶半導体基板１００の表面）の状態（キズの有無）等を観察することが好ましい。単結晶半導体基板１００が薄くなり接合界面付近に近づく程、欠陥等が存在する可能性が高いためである。単結晶半導体基板１００と他の単結晶半導体基板１５０との間に、絶縁層１８０を設けているため、単結晶半導体基板１００の厚さは、エリプソメーターや光干渉式膜厚計などの膜厚測定装置により容易に測定することができる。間に絶縁層を設けることにより、単結晶半導体基板の境界がわかるからである。なお、積層基板２００の全体の厚さや反り量の測定は、レーザー変位計を用いて行うことができる。また、積層基板２００の表面の状態（キズの有無）等の観察は顕微鏡を用いて行うことができる。
【００７７】
このような検査を行った後、当該検査工程の結果に応じて積層基板２００をボンド基板として再利用するか否かを決定する構成とすることができる。例えば、検査工程において、所定の条件を満たす積層基板２００は、ＳＯＩ基板の製造プロセスにおいてボンド基板として再利用する。一方で、所定の条件を満たさなくなった積層基板２００に対しては、単結晶半導体基板１００、ゲッタリングサイトとして機能する層１７０及び接合層として機能する絶縁層１８０をエッチングや研磨等により除去して単結晶半導体基板１５０の表面を露出させ（図４（Ｅ−３）参照）、当該単結晶半導体基板１５０をＳＯＩの製造プロセス（図１、図２参照）におけるボンド基板として用いることができる。
【００７８】
単結晶半導体基板１５０の表面を露出させる方法として、エッチング処理を行う場合、上層の単結晶半導体基板１００から順にエッチング処理をすることができる。また、上層は残した状態で、中間にある絶縁層１８０からエッチング処理を行うことができる。中間の絶縁層１８０を除去することにより、上層にある単結晶半導体基板１００及びゲッタリングサイトとして機能する層１７０を剥がすことができる。これにより処理工程を簡略化できる。この方法は、再利用を繰り返し単結晶半導体基板１００がゲッタリングサイトとして機能する層１７３付近まで薄くなった場合に特に有効である。絶縁層１８０として酸化シリコン膜を用いる場合、エッチャントにはフッ酸を用いることができる。
【００７９】
積層基板２００が所定の条件を満たすか否かは、例えば、積層基板２００を構成する単結晶半導体基板１００の厚さに応じて決定することができる。また、単結晶半導体基板１００の厚さの他にも、反り量や表面状態に応じて適宜決定することができる。
【００８０】
なお、検査工程は、平坦化処理工程の前に設けてもよく、この場合平坦化処理を省くことが可能となる。
【００８１】
検査工程を設けることにより、積層基板２００内に欠陥が存在する場合であっても、当該欠陥がＳＯＩ基板の単結晶半導体層１２４に形成されることを低減することができる。その結果、当該単結晶半導体層１２４を用いて形成された素子に不良が生じることを抑制することができる。
【００８２】
以上のように、本実施の形態で示した工程を行うことにより、再生された単結晶半導体基板の厚さが薄くなり当該単結晶半導体基板単体ではＳＯＩ基板の製造プロセスへの使用ができなくなった場合であっても、他の単結晶半導体基板と貼り合わせることによりＳＯＩ基板の製造プロセスで利用することができるため、１枚の単結晶半導体基板の使用効率を高めることができる。これにより、ＳＯＩ基板の製造プロセスにおける低コスト化を図ることができる。
【００８３】
単結晶半導体基板１００と他の単結晶半導体基板１５０との間に、絶縁層１８０を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、繰り返し利用されて薄くなった単結晶半導体基板１００の残存膜厚がわかり、ゲッタリングサイトとして機能する層１７０に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【００８４】
また、ゲッタリングサイトとして機能する層１７０を単結晶半導体基板１００に形成することで、半導体基板中に混入する重金属等の不純物を強力にゲッタリングすることができ、単結晶半導体基板１００を繰り返し使用した場合の重金属汚染の問題を解決することができる。そして、欠陥や歪みや不純物の少ない単結晶半導体層をＳＯＩ基板の製造に使用することができる。また、他の単結晶半導体基板１５０の裏面にもゲッタリングサイトとして機能する層１７１を設けることで、単結晶半導体基板１５０を繰り返し使用した場合の重金属汚染の問題を解決することができる。また、ゲッタリングサイトとして機能する層を単結晶半導体基板に初めから設けておくことにより、ＳＯＩ基板の製造プロセスまたは基板を再利用するためのプロセスにおいて混入する不純物をプロセス中の熱処理時等に適宜ゲッタリングすることができ、単結晶半導体基板中に不純物が蓄積することを防ぐことができる。例えば、積層基板２００の表面に熱酸化法を用いて絶縁層１０２を形成する場合、積層基板が熱処理されることにより、ＳＯＩ基板の製造プロセスまたは基板を再利用するためのプロセスにおいて混入する不純物を、ゲッタリングサイトとして機能する層にゲッタリングすることができる。従って、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【００８５】
なお、本実施の形態で示した構成は、本明細書の他の実施の形態で示す構成と適宜組み合わせて行うことができる。
【００８６】
（実施の形態３）
本実施の形態では、単結晶半導体基板１００に初めからゲッタリングサイトとして機能する層１７０を設けるのではなく、単結晶半導体基板１００を他の単結晶半導体基板１５０と貼り合わせるときに、ゲッタリングサイトとして機能する層１７０を設ける場合に関して図面を参照して説明する。
【００８７】
まず、単結晶半導体基板１００とベース基板１２０を準備する（図５（Ａ）、（Ｂ）参照）。次に、単結晶半導体基板１００の表面に絶縁層１０２を形成する。絶縁層１０２は熱酸化法を用いて形成することができる。熱酸化処理の一例としては、酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。次に、単結晶半導体基板１００の表面から所定の深さに結晶構造が損傷された脆化領域１０４を形成し、その後、絶縁層１０２を介して単結晶半導体基板１００とベース基板１２０とを貼り合わせる（図５（Ｃ）参照）。
【００８８】
次に、熱処理を行い脆化領域１０４において単結晶半導体基板１００を分離することにより、ベース基板１２０上に、絶縁層１０２を介して単結晶半導体層１２４を設ける（図５（Ｄ）参照）。
【００８９】
以上の工程により、図５（Ｄ）に示すように、ベース基板１２０上に絶縁層１０２を介して単結晶半導体層１２４を有するＳＯＩ基板を作製することができる。なお、得られたＳＯＩ基板は、単結晶半導体層１２４の表面を平坦化処理した後（図５（Ｆ−１）参照）、当該単結晶半導体層１２４を用いてトランジスタ等を具備する半導体装置の作製に用いることができる（図５（Ｆ−２）参照）。
【００９０】
次に、分離後の単結晶半導体基板１００に対して平坦化処理を行う（図５（Ｅ−１）参照）。ここでは、分離面である単結晶半導体基板１００の表面に平坦化処理を行う。これにより、分離後の単結晶半導体基板１００の表面を平坦にし、ＳＯＩ基板の製造プロセスにおいてボンド基板として再利用することが可能となる。
【００９１】
次に、平坦化処理が行われた単結晶半導体基板１００に対して、ＳＯＩ基板の製造プロセスにおいてボンド基板として使用できるか否か検査を行う。
【００９２】
検査工程では、単結晶半導体基板１００の状態を検査する。例えば、単結晶半導体基板１００の厚さや反り量を測定する。また、単結晶半導体基板１００に含まれる不純物の量を測定する。また、単結晶半導体基板１００の表面の状態（キズの有無）等を観察してもよい。なお、単結晶半導体基板１００の厚さや反り量の測定は、レーザー変位計を用いて行うことができる。また、単結晶半導体基板１００に含まれる不純物の量の測定は、全反射蛍光Ｘ線分析（ＴＸＲＦ）法などを用いて行うことができる。ＴＸＲＦ法により、単結晶半導体基板１００の表面の不純物量を測定することができる。ＴＸＲＦ法を用いて測定した単結晶半導体基板１００の表面に存在する不純物の量が１×１０１１ａｔｏｍｓ／ｃｍ２以下でればボンド基板として利用することができる。また、単結晶半導体基板１００の表面の状態（キズの有無）等の観察は顕微鏡を用いて行うことができる。
【００９３】
このような検査を行った後、当該検査工程の結果に応じて単結晶半導体基板１００をボンド基板として再利用するか否かを決定する構成とすることができる。例えば、検査工程において、所定の条件を満たす単結晶半導体基板１００は、ＳＯＩ基板の製造プロセスにおいてボンド基板として再利用する。一方で、所定の条件を満たさなくなった単結晶半導体基板１００に対しては、他の単結晶半導体基板１５０に貼り合わせて積層基板２００を形成する。以下に、単結晶半導体基板１００と単結晶半導体基板１５０とを貼り合わせて積層基板２００を作製する方法に関して図面を参照して説明する。
【００９４】
まず、単結晶半導体基板１００と単結晶半導体基板１５０を準備する（図６（Ａ−１）、（Ｂ）参照）。そして、単結晶半導体基板１００の裏面にゲッタリングサイトとして機能する層１７０を形成する（図６（Ａ−２）参照）。ここではゲッタリングサイトとして機能する層１７０として多結晶シリコン膜を形成する。そして、その上に接合層として機能する絶縁層１８０を形成する（図６（Ａ−３）、図５（Ｅ−２）参照）。ここでは絶縁層１８０としてテトラエトキシシランを用いて酸化シリコン膜を形成する。次に、単結晶半導体基板１００に設けられた絶縁層１８０の表面と単結晶半導体基板１５０の表面とを対向させ、絶縁層１８０の表面と単結晶半導体基板１５０の表面とを接合させて積層基板２００を形成する（図６（Ｃ）、図５（Ｅ−３）参照）。その後、積層基板２００をＳＯＩ基板の製造プロセスにおいてボンド基板として利用することができる。
【００９５】
以上のように、本実施の形態で示した工程を行うことにより、再生された単結晶半導体基板の厚さが薄くなり当該単結晶半導体基板単体ではＳＯＩ基板の製造プロセスへの使用ができなくなった場合であっても、他の単結晶半導体基板と貼り合わせることによりＳＯＩ基板の製造プロセスで利用することができるため、１枚の単結晶半導体基板の使用効率を高めることができる。これにより、ＳＯＩ基板の製造プロセスにおける低コスト化を図ることができる。
【００９６】
単結晶半導体基板１００と他の単結晶半導体基板１５０との間に、絶縁層１８０を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、繰り返し利用されて薄くなった単結晶半導体基板１００の残存膜厚がわかり、ゲッタリングサイトとして機能する層１７０に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【００９７】
貼り合わせる際に、ゲッタリングサイトとして機能する層１７０を単結晶半導体基板１００に形成することで、半導体基板中に混入し蓄積された重金属等の不純物を強力にゲッタリングすることができ、単結晶半導体基板１００を繰り返し使用した場合の重金属汚染の問題を解決することができる。また、ゲッタリング能力が高い状態で貼り合わせを行うことができる。ゲッタリングは、積層基板２００の表面に熱酸化処理により絶縁層を形成する時等に適宜行うことができる。そして、欠陥や歪みや不純物の少ない単結晶半導体層をＳＯＩ基板の製造に使用することができる。つまり、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【００９８】
（実施の形態４）
本実施の形態では、ゲッタリングサイトとして機能する層１７０をイオン注入法により形成する場合に関して図面を参照して説明する。
【００９９】
まず、単結晶半導体基板１００とベース基板１２０を準備する（図７（Ａ）、（Ｂ）参照）。次に、単結晶半導体基板１００の表面に絶縁層１０２を形成する。絶縁層１０２は熱酸化法を用いて形成することができる。熱酸化処理の一例としては、酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。次に、単結晶半導体基板１００の表面から所定の深さに結晶構造が損傷された脆化領域１０４を形成し、その後、絶縁層１０２を介して単結晶半導体基板１００とベース基板１２０とを貼り合わせる（図７（Ｃ）参照）。
【０１００】
次に、熱処理を行い脆化領域１０４において単結晶半導体基板１００を分離することにより、ベース基板１２０上に、絶縁層１０２を介して単結晶半導体層１２４を設ける（図７（Ｄ）参照）。
【０１０１】
以上の工程により、図７（Ｄ）に示すように、ベース基板１２０上に絶縁層１０２を介して単結晶半導体層１２４を有するＳＯＩ基板を作製することができる。なお、得られたＳＯＩ基板は、単結晶半導体層１２４の表面を平坦化処理した後（図７（Ｆ−１）参照）、当該単結晶半導体層１２４を用いてトランジスタ等を具備する半導体装置の作製に用いることができる（図７（Ｆ−２）参照）。
【０１０２】
次に、分離後の単結晶半導体基板１００に対して平坦化処理を行う（図７（Ｅ−１）参照）。ここでは、分離面である単結晶半導体基板１００の表面に平坦化処理を行う。これにより、分離後の単結晶半導体基板１００の表面を平坦にし、ＳＯＩ基板の製造プロセスにおいてボンド基板として再利用することが可能となる。
【０１０３】
次に、平坦化処理が行われた単結晶半導体基板１００に対して、ＳＯＩ基板の製造プロセスにおいてボンド基板として使用できるか否か検査を行う。
【０１０４】
検査工程では、単結晶半導体基板１００の状態を検査する。例えば、単結晶半導体基板１００の厚さや反り量を測定する。また、単結晶半導体基板１００に含まれる不純物の量を測定する。また、単結晶半導体基板１００の表面の状態（キズの有無）等を観察してもよい。なお、単結晶半導体基板１００の厚さや反り量の測定は、レーザー変位計を用いて行うことができる。また、単結晶半導体基板１００に含まれる不純物の量の測定は、全反射蛍光Ｘ線分析（ＴＸＲＦ）法などを用いて行うことができる。ＴＸＲＦ法により、単結晶半導体基板１００の表面の不純物量を測定することができる。ＴＸＲＦ法を用いて測定した単結晶半導体基板１００の表面に存在する不純物の量が１×１０１１ａｔｏｍｓ／ｃｍ２以下でればボンド基板として利用することができる。また、単結晶半導体基板１００の表面の状態（キズの有無）等の観察は顕微鏡を用いて行うことができる。
【０１０５】
このような検査を行った後、当該検査工程の結果に応じて単結晶半導体基板１００をボンド基板として再利用するか否かを決定する構成とすることができる。例えば、検査工程において、所定の条件を満たす単結晶半導体基板１００は、ＳＯＩ基板の製造プロセスにおいてボンド基板として再利用する。一方で、所定の条件を満たさなくなった単結晶半導体基板１００に対しては、他の単結晶半導体基板１５０に貼り合わせて積層基板２００を形成する。以下に、単結晶半導体基板１００と単結晶半導体基板１５０とを貼り合わせて積層基板２００を作製する方法に関して図面を参照して説明する。
【０１０６】
まず、単結晶半導体基板１００と単結晶半導体基板１５０を準備する（図８（Ａ−１）、（Ｂ）参照）。そして、単結晶半導体基板１００の裏面に絶縁層１４４を形成する（図８（Ａ−２）参照）。絶縁層１４４には、酸化シリコン膜、酸化窒化シリコン膜、窒化シリコン膜、窒化酸化シリコン膜等の絶縁層を単層、又は積層させて形成することができる。これらの膜は、熱酸化法、ＣＶＤ法又はスパッタリング法等を用いて形成することができる。ここでは絶縁層として単結晶半導体基板１００に熱酸化処理を行うことにより酸化膜を形成する。酸化膜の膜厚としては、５ｎｍ〜５０ｎｍ、例えば１０ｎｍの厚さとする。
【０１０７】
なお、熱酸化処理は、酸化性雰囲気中にハロゲンを添加して行うことが好ましい。例えば、塩素（Ｃｌ）が添加された酸化性雰囲気中で単結晶半導体基板１００に熱酸化処理を行うことにより、塩素酸化された絶縁層を形成する。この場合、絶縁層は、塩素原子を含有した膜となる。絶縁層に塩素を含有させることにより不純物となる金属をゲッタリングする効果がある。
【０１０８】
次に、単結晶半導体基板１００の裏面側に形成した絶縁層１４４越しに第１８族元素（希ガス元素ともいう）を添加して、単結晶半導体基板１００の裏面側にゲッタリングサイトとして機能する層１７３を形成する（図８（Ａ−３）、図７（Ｅ−２）参照）。絶縁層１４４越しに第１８族元素を添加することにより、第１８族元素を添加する際に発生しうる単結晶半導体基板１００の表面荒れを防ぐことができる。第１８族元素として、Ｈｅ、Ｎｅ、Ａｒ、Ｋｒ、Ｘｅから選ればれた１種類または２種類以上の元素を用いる。第１８族元素の添加は、イオンドーピング法またはイオン注入法で行うことができる。ここでは単結晶半導体基板１００に、加速エネルギー５０〜２００ｋｅＶ、注入量１×１０１３ｉｏｎｓ／ｃｍ２〜１×１０１５ｉｏｎｓ／ｃｍ２で、Ａｒ＋やＸｅ＋などを注入してゲッタリングサイトとして機能する層１７３を形成する。
【０１０９】
次に、単結晶半導体基板１００に設けられた絶縁層１４４の表面と単結晶半導体基板１５０の表面とを対向させ、絶縁層１４４の表面と単結晶半導体基板１５０の表面とを接合させて積層基板２００を形成する（図８（Ｃ）、図７（Ｅ−３）参照）。積層基板２００を形成するときに、絶縁層１４４上に別の絶縁層（図示せず）を形成し、別の絶縁層を介して両基板を貼り合わせ、積層基板２００を形成することもできる。別の絶縁層として、テトラエトキシシラン（略称；ＴＥＯＳ：化学式Ｓｉ（ＯＣ２Ｈ５）４）等の有機シランを用いて作製される酸化シリコン膜を用いることができる。テトラエトキシシランを用いることにより、表面が平坦な絶縁層を形成することができる。これにより単結晶半導体基板１００の表面を平坦化することができ、他の単結晶半導体基板１５０との貼り合わせを確実に行うことができる。テトラエトキシシランを用いた酸化シリコン膜の作製は、常圧ＣＶＤ法や減圧ＣＶＤ法を用いて行うことができる。また、プラズマＣＶＤ法を用いて行うことも可能である。
【０１１０】
単結晶半導体基板１００と他の単結晶半導体基板１５０との間に、絶縁層を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、繰り返し利用されて薄くなった単結晶半導体基板１００の残存膜厚がわかり、ゲッタリングサイトとして機能する層１７３に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【０１１１】
また、貼り合わせる際に、ゲッタリングサイトとして機能する層１７３を単結晶半導体基板１００に形成することで、半導体基板中に混入し蓄積された重金属等の不純物を強力にゲッタリングすることができ、単結晶半導体基板１００を繰り返し使用した場合の重金属汚染の問題を解決することができる。そして、欠陥や歪みや不純物の少ない単結晶半導体層をＳＯＩ基板の製造に使用することができる。つまり、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【０１１２】
その後、絶縁層１４４を選択的にエッチングすることにより、単結晶半導体基板１００と単結晶半導体基板１５０の間に絶縁層１４４を残存させ、積層基板２００の表面に形成された絶縁層１４４を除去してもよい（図８（Ｄ）参照）。なお、ＣＶＤ法やスパッタリング法等を用いて単結晶半導体基板１００の片面側に絶縁層１４４を形成する場合には、絶縁層１４４の除去工程を省略することができる。
【０１１３】
また、熱酸化法を用いて単結晶半導体基板１００の全面に絶縁層１４４を形成した場合であっても、絶縁層１４４を除去せずに積層基板２００の表面に設けられた絶縁層１４４を介してベース基板１２０との貼り合わせを行ってもよい。この場合、絶縁層１４４を除去する工程と絶縁層１０２を形成する工程を省くことができ、ＳＯＩ基板の製造プロセスを簡略化することができる。
【０１１４】
以上のように、本実施の形態で示した工程を行うことにより、再生された単結晶半導体基板の厚さが薄くなり当該単結晶半導体基板単体ではＳＯＩ基板の製造プロセスへの使用ができなくなった場合であっても、他の単結晶半導体基板と貼り合わせることによりＳＯＩ基板の製造プロセスで利用することができるため、１枚の単結晶半導体基板の使用効率を高めることができる。これにより、ＳＯＩ基板の製造プロセスにおける低コスト化を図ることができる。
【０１１５】
また、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【０１１６】
また、単結晶半導体基板１００内にゲッタリングサイトとして機能する層１７３を形成することができるので、ゲッタリングサイトとして機能する層を非常に効率的に形成することができる。また、ゲッタリングサイトとして機能する層を成膜する必要がないため、ゲッタリングサイトとして機能する層を成膜する際に生じうる汚染（コンタミネーションやパーティクル）を防ぐことができる。よって、歩留まりや信頼性を向上させることができる。
【０１１７】
（実施の形態５）
本実施の形態では、上記実施の形態において、単結晶半導体基板１００と単結晶半導体基板１５０が貼り合わされて形成された積層基板２００をＳＯＩ基板の製造プロセスにおいてボンド基板として用いる場合に関して図面を参照して説明する。
【０１１８】
まず、ボンド基板として用いられる積層基板２００と、ベース基板１２０とを準備する（図９（Ａ）、（Ｂ）参照）。ここでは、絶縁層１４４を介して貼り合わされた単結晶半導体基板１００と単結晶半導体基板１５０を積層基板２００として用いる。積層基板２００にはゲッタリングサイトとして機能する層１７３が設けられている。ゲッタリングサイトとして機能する層１７３は単結晶半導体基板１００と絶縁層１４４の間に設けられている。
【０１１９】
次に、積層基板２００の表面に絶縁層１０２を形成する。絶縁層１０２は熱酸化法を用いて形成することができる。熱酸化処理の一例としては、酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。次に、積層基板２００の表面から所定の深さに結晶構造が損傷された脆化領域１０４を形成し、その後、絶縁層１０２を介して積層基板２００とベース基板１２０とを貼り合わせる（図９（Ｃ）参照）。ここでは、単結晶半導体基板１００に脆化領域１０４を設ける。なお、上記図８で説明したように、単結晶半導体基板１００の全面に形成された絶縁層１４４を残存させる場合には、絶縁層１４４を介して積層基板２００とベース基板１２０との貼り合わせを行うことができる。
【０１２０】
次に、熱処理を行い脆化領域１０４において積層基板２００を分離することにより、ベース基板１２０上に、絶縁層１０２を介して単結晶半導体層１２４を設ける（図９（Ｄ）参照）。
【０１２１】
以上の工程により、図９（Ｄ）に示すように、ベース基板１２０上に絶縁層１０２を介して単結晶半導体層１２４を有するＳＯＩ基板を作製することができる。なお、得られたＳＯＩ基板は、単結晶半導体層１２４の表面を平坦化処理した後（図９（Ｆ−１）参照）、当該単結晶半導体層１２４を用いてトランジスタ等を具備する半導体装置の作製に用いることができる（図９（Ｆ−２）参照）。
【０１２２】
次に、分離後の積層基板２００に対して平坦化処理を行う（図９（Ｅ−１）参照）。ここでは、分離面である単結晶半導体基板１００の表面に平坦化処理を行う。これにより、分離後の積層基板２００の表面（ここでは、単結晶半導体基板１００の表面）を平坦にし、ＳＯＩ基板の製造プロセスにおいてボンド基板として再利用することが可能となる。
【０１２３】
次に、平坦化処理が行われた積層基板２００に対して、ＳＯＩ基板の製造プロセスにおいてボンド基板として使用できるか否か検査を行う（図９（Ｅ−２）参照）。積層基板２００は、単結晶半導体基板１００と単結晶半導体基板１５０が貼り合わされた界面付近において欠陥等が存在し、貼り合わせ界面付近の欠陥を有する部分をＳＯＩ基板の単結晶半導体層１２４として設けた場合には、当該単結晶半導体層１２４を用いて形成された素子に不良が生じるおそれがあるため、検査工程を設けることは単結晶半導体基板の使用効率を高める観点からも効果的である。
【０１２４】
検査工程では、積層基板２００の状態を検査する。例えば、積層基板２００の厚さや反り量を測定する。特に、単結晶半導体基板１００の厚さ（接合界面までの厚さ）を測定することが好ましい。また、積層基板２００の表面（単結晶半導体基板１００の表面）の状態（キズの有無）等を観察することが好ましい。単結晶半導体基板１００が薄くなり接合界面付近に近づく程、欠陥等が存在する可能性が高いためである。単結晶半導体基板１００と他の単結晶半導体基板１５０との間に、接合層として機能する絶縁層１４４を設けているため、単結晶半導体基板１００の厚さは、エリプソメーターや光干渉式膜厚計などの膜厚測定装置により容易に測定することができる。間に絶縁層を設けることにより、単結晶半導体基板の境界がわかるからである。なお、積層基板２００の全体の厚さや反り量の測定は、レーザー変位計を用いて行うことができる。また、積層基板２００の表面の状態（キズの有無）等の観察は顕微鏡を用いて行うことができる。
【０１２５】
このような検査を行った後、当該検査工程の結果に応じて積層基板２００をボンド基板として再利用するか否かを決定する構成とすることができる。例えば、検査工程において、所定の条件を満たす積層基板２００は、ＳＯＩ基板の製造プロセスにおいてボンド基板として再利用する。一方で、所定の条件を満たさなくなった積層基板２００に対しては、単結晶半導体基板１００、ゲッタリングサイトとして機能する層１７３及び接合層として機能する絶縁層１４４をエッチングや研磨等により除去して単結晶半導体基板１５０の表面を露出させ（図９（Ｅ−３）参照）、当該単結晶半導体基板１５０をＳＯＩの製造プロセス（図７参照）におけるボンド基板として用いることができる。
【０１２６】
単結晶半導体基板１５０の表面を露出させる方法として、エッチング処理を行う場合、上層の単結晶半導体基板１００から順にエッチング処理をすることができる。また、上層は残した状態で、中間の絶縁層１４４からエッチング処理を行うことができる。中間の絶縁層１４４を除去することにより、上層にある単結晶半導体基板１００及びゲッタリングサイトとして機能する層１７３を剥がすことができる。これにより処理工程を簡略化できる。この方法は、再利用を繰り返し単結晶半導体基板１００がゲッタリングサイトとして機能する層１７３付近まで薄くなった場合に特に有効である。絶縁層１４４として酸化シリコン膜を用いる場合、エッチャントにはフッ酸を用いることができる。
【０１２７】
積層基板２００が所定の条件を満たすか否かは、例えば、積層基板２００を構成する単結晶半導体基板１００の厚さに応じて決定することができる。また、単結晶半導体基板１００の厚さの他にも、反り量や表面状態に応じて適宜決定することができる。
【０１２８】
なお、検査工程は、平坦化処理工程の前に設けてもよく、この場合平坦化処理を省くことが可能となる。
【０１２９】
検査工程を設けることにより、積層基板２００内に欠陥が存在する場合であっても、当該欠陥がＳＯＩ基板の単結晶半導体層１２４に形成されることを低減することができる。その結果、当該単結晶半導体層１２４を用いて形成された素子に不良が生じることを抑制することができる。
【０１３０】
以上のように、本実施の形態で示した工程を行うことにより、再生された単結晶半導体基板の厚さが薄くなり当該単結晶半導体基板単体ではＳＯＩ基板の製造プロセスへの使用ができなくなった場合であっても、他の単結晶半導体基板と貼り合わせることによりＳＯＩ基板の製造プロセスで利用することができるため、１枚の単結晶半導体基板の使用効率を高めることができる。これにより、ＳＯＩ基板の製造プロセスにおける低コスト化を図ることができる。
【０１３１】
単結晶半導体基板１００と他の単結晶半導体基板１５０との間に、絶縁層１４４を設けることで、エリプソメーターや光干渉式膜厚計などの膜厚測定装置により容易に残存する単結晶半導体基板１００の厚さを測定することができる。間に絶縁層を設けることにより、単結晶半導体基板の境界がわかるからである。その結果、繰り返し利用されて薄くなった単結晶半導体基板１００の残存膜厚がわかり、ゲッタリングサイトとして機能する層１７３に到達する時期を判別することができる。これにより、貼り合わせ界面付近の欠陥を有する部分をＳＯＩ基板の単結晶半導体層として用いることを避けることができる。つまり、繰り返し利用して厚さが減少した半導体基板をＳＯＩ基板の製造プロセスにおいて有効に活用するときに、ＳＯＩ基板の製造に適していない部分を特定することができ、欠陥や歪みの少ない良好な単結晶半導体層を使用することができる。
【０１３２】
また、ゲッタリングサイトとして機能する層１７３を単結晶半導体基板１００に形成することで、半導体基板中に混入する重金属等の不純物を強力にゲッタリングすることができ、単結晶半導体基板１００を繰り返し使用した場合の重金属汚染の問題を解決することができる。ゲッタリングは、積層基板２００の表面に熱酸化処理により絶縁層を形成する時等に適宜行うことができる。そして、欠陥や歪みや不純物の少ない単結晶半導体層をＳＯＩ基板の製造に使用することができる。つまり、繰り返し利用して厚さが減少した半導体基板をＳＯＩ基板の製造プロセスにおいて有効に活用するときに、欠陥や歪みの少ない良好な単結晶半導体層を使用するとともに、半導体基板中に混入し蓄積する重金属等の不純物をゲッタリングすることができ、欠陥や歪みや不純物の少ない単結晶半導体層をＳＯＩ基板の製造に使用することができる。
【０１３３】
なお、本実施の形態で示した構成は、本明細書の他の実施の形態で示す構成と適宜組み合わせて行うことができる。
【０１３４】
（実施の形態６）
本実施の形態では、ＳＯＩ基板の製造プロセスにおいて、ボンド基板として用いる単結晶半導体基板とベース基板との貼り合わせ方法に関して図面を参照して詳細に説明する。具体的には、上記実施の形態において、図５（Ａ）〜（Ｄ）、図７（Ａ）〜（Ｄ）、図９（Ａ）〜（Ｄ）に対応している。
【０１３５】
まず、単結晶半導体基板１００を準備する（図１０（Ａ−１）参照）。単結晶半導体基板１００の表面は、あらかじめ硫酸過水（ＳＰＭ）、アンモニア過水（ＡＰＭ）、塩酸過水（ＨＰＭ）、希フッ酸（ＤＨＦ）などを用いて適宜洗浄することが汚染除去の点から好ましい。また、希フッ酸とオゾン水を交互に吐出して洗浄してもよい。
【０１３６】
次に、単結晶半導体基板１００の表面に酸化膜１３２を形成する（図１０（Ａ−２）参照）。
【０１３７】
酸化膜１３２は、例えば、酸化シリコン膜、酸化窒化シリコン膜等の単層、又はこれらを積層させた膜を用いることができる。これらの膜は、熱酸化法、ＣＶＤ法又はスパッタリング法等を用いて形成することができる。また、ＣＶＤ法を用いて酸化膜１３２を形成する場合には、テトラエトキシシラン（略称；ＴＥＯＳ：化学式Ｓｉ（ＯＣ２Ｈ５）４）等の有機シランを用いて作製される酸化シリコン膜を酸化膜１３２に用いることが生産性の点から好ましい。
【０１３８】
本実施の形態では、単結晶半導体基板１００に熱酸化処理を行うことにより酸化膜１３２（ここでは、ＳｉＯｘ膜）を形成する（図１０（Ａ−２）参照）。熱酸化処理は、酸化性雰囲気中にハロゲンを添加して行うことが好ましい。
【０１３９】
例えば、塩素（Ｃｌ）が添加された酸化性雰囲気中で単結晶半導体基板１００に熱酸化処理を行うことにより、塩素酸化された酸化膜１３２を形成する。この場合、酸化膜１３２は、塩素原子を含有した膜となる。
【０１４０】
酸化膜１３２中に含有された塩素原子は、歪みを形成する。その結果、酸化膜１３２の水分に対する吸収割合が向上し、拡散速度が増大する。つまり、酸化膜１３２表面に水分が存在する場合に、当該表面に存在する水分を酸化膜１３２中に素早く吸収し、拡散させることができる。
【０１４１】
熱酸化処理の一例としては、酸素に対し塩化水素（ＨＣｌ）を０．５〜１０体積％（好ましくは２体積％）の割合で含む酸化性雰囲気中で、９００℃〜１１５０℃の温度（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。
【０１４２】
本実施の形態では、酸化膜１３２に含まれる塩素原子の濃度を１×１０１７ａｔｏｍｓ／ｃｍ３〜１×１０２１ａｔｏｍｓ／ｃｍ３となるように制御する。酸化膜１３２に塩素原子を含有させることによって、外因性不純物である重金属（例えば、Ｆｅ、Ｃｒ、Ｎｉ、Ｍｏ等）を捕集して単結晶半導体基板１００が汚染されることを防止する効果を奏する。
【０１４３】
酸化膜１３２として、ＨＣｌ酸化などによって膜中に塩素等のハロゲンを含ませることにより、単結晶半導体基板に悪影響を与える不純物（例えば、Ｎａ等の可動イオン）をゲッタリングすることができる。つまり、酸化膜１３２を形成した後に行われる熱処理により、単結晶半導体基板に含まれる不純物が酸化膜１３２に析出し、ハロゲン（例えば塩素）と反応して捕獲されることとなる。それにより酸化膜１３２中に捕集した当該不純物を固定して単結晶半導体基板１００の汚染を防ぐことができる。また、酸化膜１３２はガラス基板と貼り合わせた場合に、ガラスに含まれるＮａ等の不純物を固定する膜として機能しうる。
【０１４４】
特に、酸化膜１３２として、ＨＣｌ酸化などによって膜中に塩素等のハロゲンを含ませることは、半導体基板の洗浄が不十分である場合や、繰り返し再利用して用いられる半導体基板の汚染除去に有効となる。
【０１４５】
また、酸化膜１３２に含有させるハロゲン原子としては塩素原子に限られない。酸化膜１３２にフッ素原子を含有させてもよい。単結晶半導体基板１００表面をフッ素酸化するには、単結晶半導体基板１００表面にフッ酸に浸漬した後に酸化性雰囲気中で熱酸化処理を行うことや、ＮＦ３を酸化性雰囲気に添加して熱酸化処理を行えばよい。
【０１４６】
次に、運動エネルギーを有するイオンを単結晶半導体基板１００に照射することで、単結晶半導体基板１００の所定の深さに結晶構造が損傷された脆化領域１０４を形成する（図１０（Ａ−３）参照）。酸化膜１３２を介して、加速されたイオン１０３を単結晶半導体基板１００に照射することで、単結晶半導体基板１００の表面から所定の深さの領域にイオン１０３が添加され、脆化領域１０４を形成することができる。イオン１０３は、ソースガスを励起して、ソースガスのプラズマを生成し、このプラズマに含まれるイオンを、電界の作用によりプラズマから引き出して、加速したイオンである。
【０１４７】
脆化領域１０４が形成される領域の深さは、イオン１０３の運動エネルギー、質量と電荷、イオン１０３の入射角によって調節することができる。運動エネルギーは加速電圧、ドーズ量などにより調節できる。イオン１０３の平均侵入深さとほぼ同じ深さの領域に脆化領域１０４が形成される。そのため、イオン１０３を添加する深さで、単結晶半導体基板１００から分離される単結晶半導体層の厚さが決定される。この単結晶半導体層の厚さが１０ｎｍ以上５００ｎｍ以下、好ましくは５０ｎｍ以上２００ｎｍ以下になるように、脆化領域１０４が形成される深さを調節する。
【０１４８】
脆化領域１０４の形成は、イオンドーピング処理で行うことができる。イオンドーピング処理には、イオンドーピング装置を用いて行うことができる。イオンドーピング装置の代表的な装置は、プロセスガスをプラズマ励起して生成された全てのイオン種をチャンバー内に配置された被処理体に照射する非質量分離型の装置である。非質量分離型の装置であるのは、プラズマ中のイオン種を質量分離しないで、全てのイオン種を被処理体に照射しているからである。これに対して、イオン注入装置は質量分離型の装置である。イオン注入装置は、プラズマ中のイオン種を質量分離し、ある特定の質量のイオン種を被処理体に照射する装置である。
【０１４９】
イオンドーピング装置の主要な構成は、被処理物を配置するチャンバー、所望のイオンを発生させるイオン源、およびイオンを加速し、照射するための加速機構である。イオン源は、所望のイオン種を生成するためのソースガスを供給するガス供給装置、ソースガスを励起して、プラズマを生成させるための電極などで構成される。プラズマを形成するための電極として、フィラメント型の電極や容量結合高周波放電用の電極などが用いられる。加速機構は、引出電極、加速電極、減速電極、接地電極等の電極など、およびこれらの電極に電力を供給するための電源などで構成される。加速機構を構成する電極には複数の開口やスリットが設けられており、イオン源で生成されたイオンは電極に設けられた開口やスリットを通過して加速される。なお、イオンドーピング装置の構成は上述したものに限定されず、必要に応じた機構が設けられる。
【０１５０】
本実施形態では、イオンドーピング装置で、水素を単結晶半導体基板１００に添加する。プラズマソースガスとして水素を含むガスを供給する。例えば、Ｈ２を供給する。水素ガスを励起してプラズマを生成し、質量分離せずに、プラズマ中に含まれるイオンを加速し、加速されたイオンを単結晶半導体基板１００に照射する。
【０１５１】
イオンドーピング装置において、水素ガスから生成されるイオン種（Ｈ＋、Ｈ２＋、Ｈ３＋）の総量に対してＨ３＋の割合が５０％以上とする。より好ましくは、そのＨ３＋の割合を８０％以上とする。イオンドーピング装置は質量分離を行わないため、プラズマ中に生成される複数のイオン種のうち、１つ（Ｈ３＋）を５０％以上とすることが好ましく、８０％以上とすることが好ましい。同じ質量のイオンを照射することで、単結晶半導体基板１００の同じ深さに集中させてイオンを添加することができる。
【０１５２】
脆化領域１０４を浅い領域に形成するためには、イオン１０３の加速電圧を低くする必要があるが、プラズマ中のＨ３＋イオンの割合を高くすることで、水素イオンを効率よく、単結晶半導体基板１００に添加できる。Ｈ３＋イオンはＨ＋イオンの３倍の質量を持つことから、同じ深さに水素原子を１つ添加する場合、Ｈ３＋イオンの加速電圧は、Ｈ＋イオンの加速電圧の３倍にすることが可能となる。イオンの加速電圧を大きくできれば、イオンの照射工程のタクトタイムを短縮することが可能となり、生産性やスループットの向上を図ることができる。
【０１５３】
イオンドーピング装置は廉価で、大面積処理に優れているため、このようなイオンドーピング装置を用いてＨ３＋を照射することで、半導体特性の向上、大面積化、低コスト化、生産性向上などの顕著な効果を得ることができる。また、イオンドーピング装置を用いた場合、重金属も同時に導入されるおそれがあるが、塩素原子を含有する酸化膜１３２を介してイオンの照射を行うことによって、重金属による単結晶半導体基板１００の汚染を防ぐことができる。
【０１５４】
なお、加速されたイオン１０３を単結晶半導体基板１００に照射する工程は、イオン注入装置で行うこともできる。イオン注入装置は、チャンバー内に配置された被処理体に、ソースガスをプラズマ励起して生成された複数のイオン種を質量分離し、特定のイオン種を照射する質量分離型の装置である。したがって、イオン注入装置を用いる場合は、水素ガスやＰＨ３を励起して生成されたＨ＋イオンおよびＨ２＋イオンを質量分離して、Ｈ＋イオンまたはＨ２＋イオンの一方のイオンを加速して、単結晶半導体基板１００に照射する。
【０１５５】
次に、ベース基板１２０を準備する（図１０（Ｂ−１）参照）。
【０１５６】
また、ベース基板１２０を用いるに際し、ベース基板１２０の表面をあらかじめ洗浄することが好ましい。具体的には、ベース基板１２０を、塩酸過水（ＨＰＭ）、硫酸過水（ＳＰＭ）、アンモニア過水（ＡＰＭ）、希フッ酸（ＤＨＦ）等を用いて超音波洗浄を行う。例えば、ベース基板１２０の表面に塩酸過水を用いて超音波洗浄を行うことが好ましい。このような洗浄処理を行うことによって、ベース基板１２０表面の平坦化や残存する研磨粒子を除去することができる。
【０１５７】
次に、ベース基板１２０の表面に窒素含有層１２１（例えば、窒化シリコン膜又は窒化酸化シリコン膜等の窒素を含有する絶縁膜）を形成する（図１０（Ｂ−２）参照）。
【０１５８】
本実施の形態において、窒素含有層１２１は、単結晶半導体基板１００上に設けられた酸化膜１３２と貼り合わされる層（接合層）となる。また、窒素含有層１２１は、後にベース基板上に単結晶構造を有する単結晶半導体層を設けた際に、ベース基板に含まれるＮａ（ナトリウム）等の不純物が単結晶半導体層に拡散することを防ぐためのバリア層として機能する。
【０１５９】
また、窒素含有層１２１を接合層として用いるため、接合不良を抑制するには窒素含有層１２１の表面を平滑とすることが好ましい。具体的には、窒素含有層１２１の表面の平均面粗さ（Ｒａ）を０．５ｎｍ以下、自乗平均粗さ（Ｒｍｓ）を０．６０ｎｍ以下、より好ましくは、平均面粗さを０．３５ｎｍ以下、自乗平均粗さを０．４５ｎｍ以下となるように窒素含有層１２１を形成する。膜厚は、１０ｎｍ以上２００ｎｍ以下、好ましくは５０ｎｍ以上１００ｎｍ以下の範囲で設けることが好ましい。
【０１６０】
次に、単結晶半導体基板１００の表面とベース基板１２０の表面とを対向させ、酸化膜１３２の表面と窒素含有層１２１の表面とを接合させる（図１０（Ｃ）参照）。
【０１６１】
ここでは、単結晶半導体基板１００とベース基板１２０を酸化膜１３２と窒素含有層１２１を介して密着させた後、単結晶半導体基板１００の一箇所に１〜５００Ｎ／ｃｍ２、好ましくは１〜２０Ｎ／ｃｍ２程度の圧力を加える。圧力を加えた部分から酸化膜１３２と窒素含有層１２１とが接合しはじめ、自発的に接合が形成され全面におよぶ。この接合工程は、ファンデルワールス力や水素結合が作用しており、加熱処理を伴わず、常温で行うことができるため、ベース基板１２０に、ガラス基板のように耐熱温度が低い基板を用いることができる。
【０１６２】
なお、単結晶半導体基板１００とベース基板１２０との貼り合わせを行う前に、単結晶半導体基板１００上に形成された酸化膜１３２と、ベース基板１２０上に形成された窒素含有層１２１の表面処理を行うことが好ましい。
【０１６３】
表面処理としては、プラズマ処理、オゾン処理、メガソニック洗浄、２流体洗浄（純水や水素添加水等の機能水を窒素等のキャリアガスとともに吹き付ける方法）又はこれらの方法を組み合わせて行うことができる。特に、酸化膜１３２、窒素含有層１２１の少なくとも一方の表面にプラズマ処理を行った後に、オゾン処理、メガソニック洗浄、２流体洗浄等を行うことによって、酸化膜１３２、窒素含有層１２１表面の有機物等のゴミを除去し、表面を親水化することができる。その結果、酸化膜１３２と窒素含有層１２１の接合強度を向上させることができる。
【０１６４】
また、酸化膜１３２と窒素含有層１２１を接合させた後、接合強度を増加させるための熱処理を行うことが好ましい。この熱処理の温度は、脆化領域１０４に亀裂を発生させない温度とし、例えば、室温以上４００℃未満の温度範囲で処理する。また、この温度範囲で加熱しながら、酸化膜１３２と窒素含有層１２１を接合させてもよい。熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。
【０１６５】
一般的に、酸化膜１３２と窒素含有層１２１を接合と同時又は接合させた後に熱処理を行うと、接合界面において脱水反応が進行し、接合界面同士が近づき、水素結合の強化や共有結合が形成されることにより接合が強化される。脱水反応を促進させるためには、脱水反応により接合界面に生じる水分を高温で熱処理を行うことにより除去する必要がある。つまり、接合後の熱処理温度が低い場合には、脱水反応で接合界面に生じた水分を効果的に除去できないため、脱水反応が進まず接合強度を十分に向上させることが難しい。
【０１６６】
一方で、酸化膜１３２として、塩素原子等を含有させた酸化膜を用いた場合、当該酸化膜１３２が水分を吸収し拡散させることができるため、接合後の熱処理を低温で行う場合であっても、脱水反応で接合界面に生じた水分を酸化膜１３２へ吸収、拡散させ脱水反応を効率良く促進させることができる。この場合、ベース基板１２０としてガラス等の耐熱性が低い基板を用いた場合であっても、酸化膜１３２と窒素含有層１２１の接合強度を十分に向上させることが可能となる。また、バイアス電圧を印加してプラズマ処理を行うことにより、酸化膜１３２の表面近傍にマイクロポアを形成し、水分を効果的に吸収し拡散させ、低温であっても酸化膜１３２と窒素含有層１２１の接合強度を向上させることができる。
【０１６７】
次に、熱処理を行い脆化領域１０４にて分離することにより、ベース基板１２０上に、酸化膜１３２及び窒素含有層１２１を介して単結晶半導体層１２４を設ける（図１０（Ｄ）参照）。
【０１６８】
加熱処理を行うことで、温度上昇によって脆化領域１０４に形成されている微小な孔には、添加された元素が析出し、内部の圧力が上昇する。圧力の上昇により、脆化領域１０４の微小な孔に体積変化が起こり、脆化領域１０４に亀裂が生じるので、脆化領域１０４に沿って単結晶半導体基板１００が劈開する。酸化膜１３２はベース基板１２０に接合しているので、ベース基板１２０上には単結晶半導体基板１００から分離された単結晶半導体層１２４が形成される。また、ここでの熱処理の温度は、ベース基板１２０の歪み点を越えない温度とする。
【０１６９】
この加熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。例えば、ＲＴＡ装置を用いる場合、加熱温度５５０℃以上７３０℃以下、処理時間０．５分以上６０分以内で行うことができる。
【０１７０】
なお、上述したベース基板１２０と酸化膜１３２との接合強度を増加させるための熱処理を行わず、図１０（Ｄ）の熱処理を行うことにより、酸化膜１３２と窒素含有層１２１との接合強度の増加の熱処理工程と、脆化領域１０４における分離の熱処理工程を同時に行ってもよい。
【０１７１】
以上の工程により、ベース基板１２０上に酸化膜１３２及び窒素含有層１２１を介して単結晶半導体層１２４が設けられたＳＯＩ基板を作製することができる。
【０１７２】
本実施の形態で示す貼り合わせ方法を用いることによって、窒素含有層１２１を接合層として用いた場合であっても、ベース基板１２０と単結晶半導体層１２４との接合強度を向上させ、信頼性を向上させることができる。その結果、ベース基板１２０上に形成される単結晶半導体層１２４への不純物の拡散を抑制すると共に、ベース基板１２０と単結晶半導体層１２４とが強固に密着したＳＯＩ基板を形成することができる。
【０１７３】
また、ベース基板側に窒素含有層を設け、半導体基板側に塩素等のハロゲンを有する酸化膜を形成することにより、作製工程を簡略化すると共にベース基板との貼り合わせ前に当該半導体基板へ不純物元素が浸入することを抑制することができる。また、半導体基板側に設ける接合層として塩素等のハロゲンを有する酸化膜を形成することにより、接合後の熱処理を低温で行う場合であっても、脱水反応を効率良く促進させることにより接合強度を向上させることができる。
【０１７４】
その後、分離された単結晶半導体基板１００は、上記実施の形態で示したようにＳＯＩ基板の製造プロセスにおいて、再利用することができる。
【０１７５】
なお、本実施の形態では、単結晶半導体基板１００上に酸化膜１３２を形成し、ベース基板１２０上に窒素含有層１２１を形成する場合を示したが、これに限られない。例えば、単結晶半導体基板１００上に酸化膜１３２と窒素含有層を順に積層させて形成し、酸化膜１３２上に形成された窒素含有層の表面とベース基板１２０との表面とを接合させてもよい。この場合、窒素含有層は脆化領域１０４の形成前に設けてもよいし、形成後に設けてもよい。なお、窒素含有層上に酸化膜（例えば、酸化シリコン）を形成し、当該酸化膜の表面とベース基板１２０の表面とを接合させても良い。
【０１７６】
また、ベース基板１２０から単結晶半導体層１２４への不純物の混入が問題とならない場合には、ベース基板１２０上に窒素含有層１２１を設けずに、単結晶半導体基板１００上に設けられた酸化膜１３２の表面とベース基板１２０の表面とを接合させてもよい。この場合、窒素含有層を設ける工程を省略することができる。
【０１７７】
なお、本実施の形態で示した構成は、本明細書の他の実施の形態で示す構成と適宜組み合わせて行うことができる。
【図面の簡単な説明】
【０１７８】
【図１】ＳＯＩ基板の作製方法の一例を示す図。
【図２】ＳＯＩ基板の作製方法の一例を示す図。
【図３】ＳＯＩ基板の作製方法において、単結晶半導体基板同士の貼り合わせ方法の一例を示す図。
【図４】ＳＯＩ基板の作製方法の一例を示す図。
【図５】ＳＯＩ基板の作製方法の一例を示す図。
【図６】ＳＯＩ基板の作製方法において、単結晶半導体基板同士の貼り合わせ方法の一例を示す図。
【図７】ＳＯＩ基板の作製方法の一例を示す図。
【図８】ＳＯＩ基板の作製方法において、単結晶半導体基板同士の貼り合わせ方法の一例を示す図。
【図９】ＳＯＩ基板の作製方法の一例を示す図。
【図１０】本発明のＳＯＩ基板の作製方法において、ボンド基板とベース基板との貼り合わせ方法の一例を示す図。
【符号の説明】
【０１７９】
１００    単結晶半導体基板
１０２    絶縁層
１０４    脆化領域
１２０    ベース基板
１２４    単結晶半導体層
１７０    ゲッタリングサイトとして機能する層
１８０    絶縁層
１５０    単結晶半導体基板
２００    積層基板
【図１】
2010118420.tif 000003
【図２】
2010118420.tif 000004
【図３】
2010118420.tif 000005
【図４】
2010118420.tif 000006
【図５】
2010118420.tif 000007
【図６】
2010118420.tif 000008
【図７】
2010118420.tif 000009
【図８】
2010118420.tif 000010
【図９】
2010118420.tif 000011
【図１０】
2010118420.tif 000012